ВОЗДЕЙСТВИЕ НА ОПРЕДЕЛЕННЫЕ МЕХАНИЧЕСКИЕ СВОЙСТВА ТРЕХМЕРНЫХ ИЗДЕЛИЙ, ПОЛУЧЕННЫХ ИЗБИРАТЕЛЬНЫМ СПЕКАНИЕМ ПОСРЕДСТВОМ ЭЛЕКТРОМАГНИТНОГО ОБСЛУЖИВАНИЯ ИЗ ПОРОШКА, СОДЕРЖАЩЕГО, ПО МЕНЬШЕЙ МЕРЕ, ОДИН ПОЛИМЕР ИЛИ СОПОЛИМЕР

1. Способ получения трехмерного изделия из порошка путем избирательного спекания посредством электромагнитного облучения порошка, где порошок содержит полимер полиарилэфиркетона или сополимер полиарилэфиркетона и где полученное трехмерное изделие имеет конечную кристалличность от 5 до 45%.
2. Способ по п.1, где полученное трехмерное изделие имеет пористость ниже 5%, предпочтительно ниже 3%.
пл
3. Способ по любому из предыдущих пунктов, где порошок, содержащий полимер полиарилэфиркетона или сополимер полиарилэфиркетона, имеет температуру плавления Т в интервале от 280 до 450°С.
4. Способ получения трехмерного изделия из порошка путем избирательного спекания посредством электромагнитного облучения порошка, где порошок содержит полиамидный полимер или полиамидный сополимер и где полученное трехмерное изделие имеет конечную кристалличность от 10 до 50%.
5. Способ по п.4, где полученное трехмерное изделие имеет пористость ниже 10%, предпочтительно ниже 5% и более предпочтительно ниже 3%.
6. Способ получения трехмерного изделия из порошка с помощью стадии избирательного спекания посредством электромагнитного облучения порошка, где порошок содержит, по меньшей мере, один полимерный или сополимерный материал, отличающийся тем, что проводят предварительно определенную и/или регулируемую стадию охлаждения после окончания стадии спекания.
пл
7. Способ по п.6, где используют порошок, имеющий температуру плавления Т в интервале от 100 до 450°С, предпочтительно от 150 до 400°С и более предпочтительно от 250 до 400°С.
8. Трехмерное изделие, полученное путем избирательного спекания полимера, сополимера или смеси полиарилэфиркетона в порошкообразной форме посредством электромагнитного облучения, где конечная кристалличность составляет от 5 до 45%.
9. Трехмерное изделие по п.8, где пористость составляет менее 5%, предпочтительно менее 2%.
3
3
3
3
10. Трехмерное изделие по п.8, где плотность составляет, по меньшей мере, 1,24 г/см, более предпочтительно 1,26 г/см, еще более предпочтительно 1,28 г/см и наиболее предпочтительно >1,30 г/см.
11. Трехмерное изделие, полученное путем избирательного спекания полимера, сополимера или смеси полиамида в порошкообразной форме посредством электромагнитного облучения, где конечная кристалличность составляет от 10 до 50%.
12. Трехмерное изделие по п.11, где пористость составляет менее 10%, предпочтительно менее 5% и более предпочтительно менее 3%.
13. Устройство для получения трехмерного изделия из порошка путем избирательного спекания посредством электромагнитного облучения порошка, включающее устройство температурного регулирования для предопределенной стадии охлаждения после получения изделия.
14. Применение полимера в порошкообразной форме при получении трехмерного изделия посредством избирательного спекания электромагнитным облучением, где полимер предварительно выбирают для понижения кристалличности полученного трехмерного изделия.
15. Применение по п.14, где предварительный выбор типа полимера или сополимера делают из полиамида (РА), полиарилэфиркетона (РАЕК), полиарилэфирсульфона (PAES), сложного полиэфира, простого полиэфира, полиолефина, полистирола, полифениленсульфида, поливинилиденфторида, полифениленоксида, полиимида и сополимеров, содержащих, по меньшей мере, один из названных выше полимеров, предпочтительно из полимера или сополимера полиарилэфиркетона или полиамида, более предпочтительно из диблок-сополимеров полиарилэфиркетон (РАЕК)/полиарилэфирсульфон (PAES) или триблок-сополимеров РАЕК/PAES/РЕАК и в особенности из диблок-сополимеров полиэфиркетон (РЕК)/полиэфирсульфон (PES) или триблок-сополимеров РЕК/PES/РЕК.
16. Применение по п.14 или 15, где полимер дополнительно предварительно выбран для понижения пористости полученного трехмерного изделия.